МЕТОДЫ ПОВЫШЕНИЯ ЦВЕТОСТОЙКОСТИ ПОЛИЭТИЛЕНОВЫХ СМОЛ

1. Способ получения полимерной композиции с долгосрочной цветостойкостью, включающий:
(а) приведение в контакт каталитической системы на основе хрома с этиленом и необязательным олефиновым сомономером в условиях полимеризации в системе реакторов полимеризации для получения полимера этилена; и
(b) объединение этиленового полимера с системой присадок, содержащей стеарат цинка и/или стеарат кальция, фенольный антиоксидант и дифосфитный антиоксидант, для образования полимерной композиции, причем полимерная композиция содержит:
от около 150 ч./млн. до около 350 ч./млн. стеарата цинка и/или стеарата кальция;
от около 50 ч./млн. до около 5000 ч./млн. фенольного антиоксиданта; и
от 200 ч./млн. до 3000 ч./млн. дифосфитного антиоксиданта.
2. Способ по п. 1, отличающийся тем, что
система реакторов полимеризации включает растворный реактор, газофазный реактор, суспензионный реактор или их комбинацию;
этиленовый полимер включает этиленовый гомополимер и/или сополимер этилен/α–олефин; и
этап объединения включает смешивание и/или переработку в расплаве.
3. Способ по п. 1 или 2, отличающийся тем, что полимерная композиция дополнительно содержит монофосфитный антиоксидант при массовом соотношении дифосфитного антиоксиданта к монофосфитному антиоксиданту в диапазоне от около 5:1 до около 1:5.
4. Способ по любому из пп. 1–3, отличающийся тем, что полимерная композиция содержит стеарат цинка.
5. Способ по любому из пп. 1–4, отличающийся тем, что полимерная композиция содержит стеарат кальция.
6. Способ по любому из пп. 1–5, отличающийся тем, что полимерная композиция содержит от около 200 ч./млн. до около 2500 ч./млн. фенольного антиоксиданта, от около 750 ч./млн. до около 3000 ч./млн. дифосфитного антиоксиданта и от около 150 ч./млн. до около 300 ч./млн. стеарата цинка и/или стеарата кальция.
7. Способ по любому из пп. 1–6 , отличающийся тем, что каталитическая система на основе хрома включает катализатор на основе титанированного хрома.
8. Способ по любому из пп. 1–7, отличающийся тем, что этиленовый полимер характеризуется:
3
плотностью в диапазоне от около 0,92 до около 0,96 г/см;
Mw в диапазоне от около 150000 до около 750000 г/моль;
соотношением Mw/Mn в диапазоне от около 5 до около 40;
индексом расплава (MI) в диапазоне от 0 до около 0,5 г/10 мин; и
высоким индексом расплава (HLMI) в диапазоне от около 0,5 до около 25 г/10 мин.
9. Способ по любому из пп. 1–8, отличающийся тем, что:
полимерная композиция находится в форме гранул; и
о
полимерная композиция имеет цветовой индекс ПЭ по меньшей мере 200 после хранения в течение 4 недель при температуре 80 С.
10. Способ улучшения долгосрочной цветостойкости полимерной композиции, включающий:
объединение этиленового полимера с системой присадок, содержащей стеарат цинка и/или стеарат кальция, фенольный антиоксидант и дифосфитный антиоксидант, для образования полимерной композиции, содержащей:
от около 150 ч./млн. до около 350 ч./млн. стеарата цинка и/или стеарата кальция;
от около 50 ч./млн. до около 5000 ч./млн. фенольного антиоксиданта; и
от 200 ч./млн. до 3000 ч./млн. дифосфитного антиоксиданта.
11. Способ по п. 10, отличающийся тем, что этиленовый полимер представляет собой этиленовый полимер на основе титанированного хрома.
12. Способ по п. 11, отличающийся тем, что этиленовый полимер включает этиленовый гомополимер, сополимер этилен/1–бутен, сополимер этилен/1–гексен и/или сополимер этилен/1–октен.
13. Способ по любому из пп. 10–12, отличающийся тем, что полимерная композиция дополнительно содержит по меньшей мере одну другую присадку, выбранную из антиадгезивной присадки, присадки, улучшающей скольжение, красителя, наполнителя, присадки для УФ стабилизации или любой их комбинации.
14. Полимерная композиция, содержащая:
(i) этиленовый полимер на основе титанированного хрома;
(ii) от около 150 ч./млн. до около 350 ч./млн. стеарата цинка и/или стеарата кальция;
(iii) от около 50 ч./млн. до около 5000 ч./млн. фенольного антиоксиданта; и
(iv) от около 200 ч./млн. до около 3000 ч./млн. дифосфитного антиоксиданта.
15. Композиция по п. 14, отличающаяся тем, что полимерная композиция дополнительно содержит от около 200 ч./млн. до около 3000 ч./млн. монофосфитного антиоксиданта.
16. Композиция по п. 14 или 15, отличающаяся тем, что:
полимерная композиция содержит стеарат цинка; и
этиленовый полимер включает этиленовый гомополимер и/или сополимер этилен/α–олефин.
17. Композиция по п. 14 или 15, отличающаяся тем, что:
полимерная композиция содержит стеарат кальция; и
этиленовый полимер включает этиленовый гомополимер, сополимер этилен/1–бутен, сополимер этилен/1–гексен и/или сополимер этилен/1–октен.
18. Композиция по любому из пп. 14–17, отличающаяся тем, что этиленовый полимер содержит:
менее 0,2 ч./млн. циркония;
менее 0,2 ч./млн. гафния; и
менее 5 ч./млн. магния.
о
19. Композиция по любому из пп. 14–18, отличающаяся тем, что цветовой индекс ПЭ полимерной композиции составляет по меньшей мере 200 после хранения в течение 4 недель при температуре 80 С.
20. Промышленное изделие, содержащее полимерную композицию по любому из пп. 14–19.